(57)【特許請求の範囲】
【請求項１】
ガルバニ素子（１０）の製造方法であって、
ａ）アノードに割り当てられた電流導体（１２）と、イオン伝導性でかつ電気絶縁性のセパレータ（１６）と、リチウムを含有したカソード材料を含むカソード（１８）と、前記カソードに割り当てられた電流導体（２２）とをこの順に含む積層体を形成するステップと、
ｂ）前記ガルバニ素子（１０）を充電するステップと、
を含み、
前記ガルバニ素子（１０）の充電のもとで、前記アノードに割り当てられた前記電流導体（１２）と前記セパレータ（１６）との間に、金属系リチウムを含んだアノード（１４）が形成され、
前記セパレータ（１６）の材料は、リチウム伝導性ガーネットであり、
前記カソード（１８）のカソード材料は、正極活物質（２０）と導電性材料とカソライトとを含む混合物である、
ことを特徴とする方法。
【請求項２】
前記セパレータ（１６）は、エアロゾルコーティングまたはパルスレーザ蒸着法を用いて被着される、請求項１に記載の方法。
【請求項３】
前記セパレータ（１６）の材料は、リチウムガーネットである、請求項１または２に記載の方法。
【請求項４】
前記正極活物質（２０）は、ＬｉＦおよび金属、リチウム化された遷移金属酸化物またはリチウム化された硫黄を含有する複合材料から選択される、請求項１乃至３いずれか１項に記載の方法。
【請求項５】
前記カソライトは、ポリエチレンオキシド（ＰＥＯ）ベースの電解質である、請求項１乃至４いずれか１項に記載の方法。
【請求項６】
前記導電性材料は、カーボンナノチューブ、導電性カーボンブラック、グラフェン、グラファイト、または、これらの材料の少なくとも２つの組合せから選択される、請求項１乃至５いずれか１項に記載の方法。
【請求項７】
セルハウジングおよび請求項１乃至６いずれか１項に記載の方法により製造されたガルバニ素子（１０）を備えるバッテリセル。
【請求項８】
請求項７に記載の１つ以上のバッテリセルを備えるバッテリ。
【発明の詳細な説明】
【技術分野】
【０００１】
本発明は、ガルバニ素子およびそのようなガルバニ素子の製造方法に関しており、この場合のガルバニ素子は、アノードに割り当てられた電流導体と、アノードと、セパレータと、カソードと、該カソードに割り当てられた電流導体とを含んでいる。さらに本発明は、そのようなガルバニ素子を含んだバッテリセル並びに複数のそのようなバッテリセルを含んだバッテリに関している。
【背景技術】
【０００２】
従来技術
リチウムイオン電池は、特に非常に高い比エネルギと極端に少ない自己放電とによって優れている。リチウムイオン電池は、少なくとも１つの正極と少なくとも１つの負極（カソード乃至アノード）を有する。この場合バッテリの充放電の間、リチウムイオンは、一方の電極から他方の電極に移動する。リチウムイオンの移送のために、いわゆるリチウムイオン伝導体は必要である。例えば民生分野（携帯電話、ＭＰ３プレーヤなど）において、あるいは電気自動車若しくはハイブリッド自動車のエネルギ蓄積器として用いられる、現在使用されているリチウムイオン電池では、リチウムイオン伝導体は、液状電解質であり、これは多くの場合、有機溶媒中に溶解されたリチウム支持塩（支持電解質）、リチウムヘキサフルオロリン酸塩（ＬｉＰＦ６）を含んでいる。リチウムイオン電池は、電極、リチウムイオン伝導体、並びに電気的接続を形成する電流導体を含んでいる。
【０００３】
リチウムイオン電池は、パッケージに含まれていてもよい。パッケージとして例えばアルミラミネートフィルムが使用される。そのようなパッケージ形の電池は、その軟装パッケージのためにポーチ若しくはソフトパックとも称される。このソフトパック形のパッケージデザインの外にもパッケージとして、例えば深絞り加工若しくは押出し加工されたハウジング部品の形態でハードな金属製ハウジングが用いられている。この場合ではハードハウジング若しくはハードケースが挙げられる。
【０００４】
液状電解質を含むリチウムイオン電池の短所は、機械的および熱的ストレスのもとで、液状電解質成分が分解する可能性があり、セル内に過圧が生じることである。相応の安全対策なしでは、このことは、セルの破裂あるいは発火さえも引き起こす可能性がある。
【０００５】
液状電解質の代わりに、固体セラミックかまたは無機のリチウムイオン伝導体を使用することが可能である。この構想によれば、バッテリセルの破裂やパッケージが損傷した場合の物質の流出が回避される。
【０００６】
独国特許出願公開第１０２０１２２０５９３１号明細書（ＤＥ１０２０１２２０５９３１Ａ１）からは、電気化学的エネルギ蓄積器並びにその製造方法が公知である。この電気化学的なエネルギ蓄積器は、コーティングされた表面にイオン伝導性で電気絶縁性のセパレータ層が形成された少なくとも１つの電極アセンブリを含んでいる。イオン伝導層は、電解質として使用されるため、液状電解質を使用する必要はない。この電極アセンブリのための活物質として、リチウムイオン電池としての実施に対しては、リチウム金属酸化物、例えばリチウムコバルト酸化物がカソードに対して提案され、グラファイトがアノードに対して提案される。イオン伝導体のための起点材料としては、例えば０．３乃至３μｍの粒径を有するセラミック粉末、例えばリチウムガーネットが提案される。セラミック粉末は、例えばエアロゾルの形態でコーティングすべき表面へ被着させることが可能である。
【先行技術文献】
【特許文献】
【０００７】
【特許文献１】独国特許出願公開第１０２０１２２０５９３１号明細書
【発明の概要】
【発明が解決しようとする課題】
【０００８】
グラファイトアノードを使用する場合の欠点は、リチウム金属をベースとしたアノードに比べて、それらの比較的僅かなエネルギ密度にある。リチウム金属をベースとしたアノードも、ガルバニ素子の製造において取り扱いが困難である。なぜならリチウムは、高い反応性を有し、完全に乾燥している環境でしか安定しないからである。
【課題を解決するための手段】
【０００９】
発明の開示
本発明では、ガルバニ素子の製造方法が提案されており、この方法は、以下のステップ、すなわち、
ａ）アノードに割り当てられた電流導体と、イオン伝導性でかつ電気絶縁性のセパレータと、リチウムを含有したカソード材料を含むカソードと、該カソードに割り当てられた電流導体とをこの順に含む積層体を形成するステップと、
ｂ）ガルバニ素子を充電するステップと、
を含み、
前記ガルバニ素子の充電の際に、前記アノードに割り当てられた電流導体と前記セパレータとの間に、金属系リチウムを含むアノードが形成される。
【００１０】
前記積層体は、例えば第１のステップｉ）において、アノードに割り当てられた電流導体を設け、第２のステップｉｉ）において、アノードに割り当てられた電流導体上に、イオン伝導性でかつ電気絶縁性のセパレータを被着し、次いで第３のステップにおいて、リチウムを含有したカソード材料を含むカソードを、前記セパレータ上に被着し、次いで最終ステップｉｖ）において、カソードに割り当てられた電流導体を、当該カソード上に配置するように、形成されてもよい。
【００１１】
積層体を製造する第１のステップｉ）では、アノードに割り当てられた電流導体が設けられる。この電流導体は、典型的には金属箔として実施され、この場合アノードに割り当てられた電流導体に対して、典型的には６μｍ乃至１２μｍの厚さを有する銅箔が使用される。また、銅層が被着される支持体として他の材料の使用も考えられるであろう。典型的には、金属系リチウムとの反応を阻止するために、電流導体のアノードに面する側に、表面処理が施される。
【００１２】
積層体を製造する第２のステップｉｉ）では、イオン伝導性でかつ電気絶縁性のセパレータが、アノードに割り当てられた電流導体上に層の形態で被着される。この層は、好ましくは遮蔽されて実施される。セパレータの材料は、好ましくはセラミック材料であり、これは、当該方法の一実施形態においてはセラミック粉末の形態でエアロゾルコーティングを用いて被着される。好適な方法として例えば独国特許出願公開第１０２０１２２０５９３１号明細書（ＤＥ１０２０１２２０５９３１Ａ１）が参照される。また、当業者に公知の他のコーティング方法、例えばＰＬＤ（Pulsed Laser Depositioning,パルスレーザ蒸着法）または類似の気相コーティング法などを使用することも考えられる。このようにして製造されたセパレータは、５％未満の残留多孔性を有する。このセパレータは、連続的な多孔性は有さず、それ故完全に密である。好ましくはこの密なセパレータ層は、５乃至２５μｍの厚さで実施され、特に好ましくは厚さは８乃至１５μｍの範囲にある。
【００１３】
セパレータの材料は、好ましくはリチウム伝導性セラミックである。特にセパレータのための材料として、リチウムガーネットが適している。代替的に、セパレータの材料は、ペロブスカイト型（ＬＬＴＯ）Ｌｉ３ｘＬａ２／３−ｘＴｉＯ３、リン酸塩系（ＬＡＴＰ）Ｌｉ１＋ｘＴｉ２−ｘＭｘ（ＰＯ４）３（但しＭ＝Ａｌ，Ｇａ，ＩｎまたはＳｃ）、Ｌｉ２ＳおよびＰ２Ｓ５並びにＧｅおよびＳｎなどのドーピング要素を含有した硫化物ガラス、およびアルジロダイト型Ｌｉ６ＰＳ５Ｘ（但しＸ＝Ｉ，ＣｌまたはＢｒ）から選択されてもよい。
【００１４】
積層体を製造する第３のステップｉｉｉ）では、セパレータ上に、リチウムを含有したカソード材料からなる層の形態のカソードが被着される。カソード材料は、例えばセパレータ上に被着されるペーストまたはスラリーに処理されてもよい。また当業者に公知の他のコーティング方法が使用されてもよい。
【００１５】
カソード材料は、好ましくは、場合によりプレリチウム化された正極活物質と、導電性材料と、イオン伝導性カソライトの混合物である。正極活物質は、好ましい実施形態では、導電性を高めるために炭素との複合材料として存在していてもよい。
【００１６】
この複合材料は、当該方法の一実施形態では、活物質としての硫黄粒子、導電性を高めるためのグラファイトおよび導電性カーボンブラック、並びに場合によっては例えばＰＶｄＦ（ポリフッ化ビニリデン）のような結着材からなる混合物を含む。当該方法のさらなる実施形態では、正極活物質は、ＳＰＡＮ（硫黄ポリアクリロニトリル）、グラファイトおよび／または導電性カーボンブラックおよびリチウムイオン伝導性ポリマーからなる混合物を含む。さらなる実施形態では、複合材料は、場合によっては炭素並びにＬｉＦや例えばＦｅ，Ｃｕ，Ｎｉなどの金属のナノ粒子からなる混合物を含む。さらなる実施形態では、複合材料は、場合によっては炭素並びにＬｉ２Ｓや例えばＦｅ，Ｃｕ，Ｎｉなどの金属のナノ粒子からなる混合物を含む。別の実施形態では、金属のプレリチウム化が既に行われ、複合材料は、炭素とリチウム含有金属水素化物、硫化物、フッ化物または窒化物からなる。
【００１７】
フッ素の移動と共にカソライトとの反応、電流導体との反応または他のバッテリ成分との反応を阻止するために、複合材料は、好ましい実施形態では、例えば炭素または酸化物（例えばＡｌ２Ｏ３）またはフッ化物（例えばＡｌＦ３）または酸化フッ化物からなるコーティングが施されている。コーティングはまた、含硫実施形態における多硫化物の拡散も阻止し得る。
【００１８】
当該方法のさらなる実施形態では、正極活物質は、リチウム化された遷移金属酸化物、例えばＬｉ（ＮｉＣｏＭｎ）Ｏ２、ＬｉＭｎ２Ｏ４（またはより高いＬｉ含有量）、Ｌｉ２ＭＯ３−ＬｉＭＯ２（但しＭは、例えばＮｉ，Ｃｏ，Ｍｎ，Ｍｏ，Ｃｒ，Ｆｅ，ＲｕまたはＶ）、ＬｉＭＰＯ４（但しＭは、例えばＦｅ，Ｎｉ，ＣｏまたはＭｎ）、Ｌｉ（Ｎｉ０，５Ｍｎ１，５）Ｏ４（またはより高いＬｉ含有量）、ＬｉｘＶ２Ｏ５、ＬｉｘＶ３Ｏ８または当業者に公知の、ホウ酸塩、リン酸塩、フルオロリン、ケイ酸塩のようなさらなる正極活物質から選択される。
【００１９】
当該方法のさらなる実施形態では、正極活物質は、例えばリチウム化された硫黄、例えばＬｉ２Ｓから選択されており、ここでのこの材料は、溶解またはカソライトとの副反応を阻止するために、好ましくは炭素複合マトリックスに、例えば小球形態にカプセル化されている。
【００２０】
当該方法の一実施形態では、カソライトは、ポリエチレンオキシド（ＰＥＯ）ベースまたは大豆ベースの電解質である。
【００２１】
代替的にまたは付加的に、イオン伝導性のセパレータのために使用する材料をカソライトとして用いることも考えられる。なぜならこれらの材料も、良好なイオン伝導性を有しているからである。付加的に、カソライトは、さらに導電性を有していてもよいが、しかしながらこのことは、必ずしもそうである必要はない。
【００２２】
当該方法の一実施形態では、導電性材料は、カーボンナノチューブ、導電性カーボンブラック、グラフェン、グラファイトまたはこれらの材料の少なくとも２つの組合せから選択される。
【００２３】
積層体を製造する第４のステップｉｖ）では、カソードに割り当てられた電流導体がカソード上に被着される。カソードに割り当てられた電流導体も金属箔として実施されてもよい。その場合にはカソードのために通常は１３μｍ乃至１５μｍの間の厚さを有するアルミ箔が用いられる。また代替的に、アルミニウムでコーティングされた支持材料を、カソードに割り当てられた電流導体として用いることも考えられる。さらなる代替例では、カソードに割り当てられた電流導体のための材料を、当業者に公知のコーティング法、例えば蒸着法を用いて塗布することも考えられるであろう。
【００２４】
さらに、ガルバニ素子に含まれる材料と、電流導体の材料、例えばアルミニウムとの間の反応を阻止するために、カソードに割り当てられた電流導体に表面処理を施すことも可能である。
【００２５】
当該方法の実施形態に応じて、ステップｉ）乃至ｉｖ）は、別の順序で実施されてもよい。そのため例えば、ステップｉ）およびｉｉ）を別個に実施し、それと並行して、カソードに割り当てられた電流導体を設け、その上にカソードを被着し、続いて２つのコンポーネントをつなぎ合わせることも考えられる。
【００２６】
それに続いて、ステップｂ）による充電が、最後のステップとして実行され得る。
【００２７】
当該方法の第２のそして最後のステップｂ）では、当該方法のステップａ）において生成されたガルバニ素子が、最初に電気的に充電される。ここではリチウムイオンが、正極活物質からカソード内へイオン伝導性のセパレータを貫通して移動し、金属系リチウムからなる層の形態で、アノードに割り当てられた電流導体の、セパレータに面する側に堆積される。これにより、金属系リチウムを含んだアノードが、アノードに割り当てられた電流導体とセパレータの間に形成される。
【００２８】
さらに、セルパッケージと前述した方法によって製造されたガルバニ素子を含んだバッテリセルが提案されている。ここでのセルパッケージは、ソフトパックタイプのパッケージデザインであってもよいし、あるいはハードタイプのハウジングであってもよい。
【００２９】
さらに、１つ以上のそのようなバッテリセルを含んだバッテリが提案される。
【００３０】
当該明細書の枠内では、バッテリ若しくはバッテリセルとの概念は、日常語において一般的に使用されているものである。すなわちバッテリとの概念には、一次電池のみならず二次電池（蓄電池）も含まれるものである。同様に、バッテリセルの概念にも、一次セルのみならず二次セルも含まれる。
【発明の効果】
【００３１】
発明の利点
本発明による方法によれば、より大きな容量と高いエネルギ密度を有するガルバニ素子を製造することが可能である。大きな容量は、金属系リチウムのアノードを使用することによって達成される。このアノードの高いエネルギ密度は、好ましくはイオン伝導性のセパレータと組み合わされ、そのため液状電解質を省くことが可能になる。好ましい実施形態では、イオン伝導性のセパレータとしてリチウムガーネットの使用が提案されており、これは特に高いイオン伝導性を保証し、それによって高いエネルギ密度の他にも、ガルバニ素子の高い効率を保証する。製造されたセパレータは、５％未満の残留多孔性を有している。この場合連続的な多孔性は存在しておらず、そのためこのセパレータは完全に密である。
【００３２】
好ましくは、本発明の方法によれば、金属系リチウムをベースにしたアノードを使用するにもかかわらず、製造中の金属系リチウムの取り扱いは不要である。リチウムは、ガルバニ素子の製造時には、金属系リチウムに比べて安定し、かつ取り扱いも容易なリチウム化された正極活物質の形態で取り入れられる。
【図面の簡単な説明】
【００３３】
【図１】ステップｂ）による充電前のガルバニ素子。
【図２】ステップｂ）による充電後のガルバニ素子。
【発明を実施するための形態】
【００３４】
図１には、ガルバニ素子１０が示されている。図１に示された状況では、当該方法のステップａ）が実施される。ここでは、積層体の製造のためのステップｉ）乃至ｉｖ）が連続的に行われる。まずステップｉ）において、アノードに割り当てられた電流導体（集電体）１２が設けられる。これは、例えば銅箔として形成される。アノードに割り当てられた電流導体１２には、第２のステップｉｉ）において、セパレータ１６が被着される。ここでは、アノードに割り当てられた電流導体１２とセパレータ１６の間に、第１の境界層３１が形成される。セパレータ１６のための出発材料としては、セラミック粉末が適しており、これは、例えばエアロゾルコーティングを用いて、アノードに割り当てられた電流導体１２上に被着される。セラミック粉末としては、特にリチウムガーネットが適しており、これはリチウムイオンのための良好な伝導性を有している。セパレータ１６は導電性ではない。そのためこれは電気絶縁体の機能も担っている。
【００３５】
第３のステップｉｉｉ）においては、カソード１８がセパレータ１６上に被着される。この場合には第２の境界層３２が形成され、これは、セパレータ１６の第１の境界層３１とは反対側に存在する。カソード１８は、リチウムを含有したカソード材料を含んでおり、これは好ましくは、正極活物質２０、導電性材料およびカソライトからなる混合物を含む。このカソード材料は、当業者に公知の方法によって塗布されてもよい。例えばカソード材料は、ペーストの形態でセパレータ１６上に塗布されてもよい。
【００３６】
ステップｉｖ）においては、カソードに割り当てられた電流導体２２が、カソード１８に被着される。ここでは第３の境界層３３が形成され、これはカソード１８の第２の境界層３２とは反対側に存在する。カソードに割り当てられた電流導体２２は、例えばアルミ箔として形成される。このアルミ箔は、例えばカソード１８上への載置とそれに続く加圧とによってカソード１８のカソード材料に結合されてもよい。
【００３７】
ガルバニ素子１０は、図１に示されている状況においては、まだ最初の充電がなされていないので、この素子はまだアノードを有していない。当該方法のステップｂ）による充電のために、２つの電流導体１２、２２は、電気的に接触接続されてそれらに電圧が印加される。これにより充電電流の通流が可能となる。充電電流に起因してリチウムイオンは、正極活物質２０から溶出され、セパレータ１６を通って、アノードに割り当てられた電流導体１２の方向に移動し、そこでそれらは第１の境界層３１の領域に堆積される。
【００３８】
図２には、当該方法のステップｂ）による、ガルバニ素子１０の最初の充電後の状態のガルバニ素子１０が示されている。このガルバニ素子１０は、ここにおいて、アノードに割り当てられた電流導体１２と、アノードに割り当てられた電流導体１２上にリチウムイオンの堆積によって形成されたアノード１４と、セパレータ１６と、正極活物質２０を含むカソード１８と、このカソードに割り当てられた電流導体２２とを含む。
【００３９】
当該方法のステップｂ）による、ガルバニ素子１０の充電により、正極活物質２０の一部は、非リチウム化され、正極活物質２０から流出したリチウムイオンは、セパレータ１６を通って、アノードに割り当てられた電流導体１２の方向に移動する。そこでは、これらのリチウムイオンは、アノード１４として金属系リチウムからなる層の形態で堆積されている。その結果、アノードに割り当てられた電流導体１２と、セパレータ１６との間の第１の境界層３１が溶解され、新たに第４の境界層３４と第５の境界層３５が形成される。この第４の境界層３４は、アノードに割り当てられた電流導体１２と、アノード１４との間に形成されており、相応に第５の境界層３５は、アノード１４とセパレータ１６との間に形成されている。
【００４０】
バッテリの放電時には、このプロセスが再び部分的に反転される。その際リチウムイオンは、負極活物質から流出し、セパレータ１６を通って移動し、正極活物質２０が再びリチウム化する。
【００４１】
本発明はここで説明した実施形態やそこから派生する態様に限定されるものではない。それどころか特許請求の範囲によって示される範囲内では、当業者の範囲にある多くの変形形態が可能である。
【図１】
0006469725.tif 000002
【図２】
0006469725.tif 000003